FR 2327355 A1 19770506 FR 7344531 A 19731213 Jusqu'à présent, filaments et fibres dthétipenta-acétate de cellulose étaient teints de deux manières différentes. L'une consiste à utiliser des colorants qui sont entièrement solubles dans des cétones, comme l'acétone, et à ajouter cette solution de colorant avant le filage à la solution de filature de l'hémipenta-acétate de cellulose. Une autre possibilité consiste à ajouter, à la solution de filature, des préparations de colorants qui sont entièrement insclubles. Dans le premier cas, on obtient certes des teintures de haut brillant, mais de solidités médiocres, tandis que dans le deuxième cas, les propriétés de solidité sont bonnes, mais les filaments présentent un fort délustrage. Or, la Demanderesse a trouvé des préparations de colorants améliorées pour la teinture dans la masse de l'hémipenta-acétate de cellulose qui consistent en 40 a' 60% en poids d'hémipenta-acétate de cellulose et en 40 à 6Qo en poids d'un colorant dispersé qui est modérément soluble dans l'acétone. On obtient les préparations en dissolvant l'hémipenta-acétate de cellulose dans un mélange alcool/acétone, normalement dans un mélange de méthanol et d'acétone, et en répartissant le colorant dans cette solution jusqu'à ce qu'il soit finement dispersé. Cette opération est réalisée sur des appareils appropriés, par exemple sur un mélangeur à deux cylindres ou dans un malaxeur. De la pate ainsi obtenue on chasse le solvant par distillation, le cas échéant sous pression réduite. On obtient ainsi la préparation de colorant solide sous forme de chips ou, après broyage fin, sous forme de poudre. Comme colorants dispersés modérément solubles dans de l'acétone, on peut utiliser tous les représentants de cette classe qui se dissol vent à raison de 1 à 10% en poids dans l'acétone. Quand cette solubilité n'est pas connue, elle peut être déterminée aisément par un essai préliminaire. Ces compositions tinctoriales solides peuvent 3wre ajoutées soit lireotement ffi la solution de filature, soit après addition d'acétone pour donner une solution dite "solutien-- mère". La quantité de la préparation ajoutée dépend de l'intensité de couleur désirée. Elle se situe généralement entre 0,1 et 5%o de la totalité de la solution de filature. Le filage est effectué de manière usuelle dans un tunnel à air chaud. Les filaments et fibres teints de cette façon ont un brillant égal à celui qu'on obtient avec des colorants solubles, et, en même temps, ils ont les bonnes propriétés de solidité que l'on réalise avec des pigments. L'exemple suivant illustre la présente invention. kxE''fPLE Dans un malaxeur à piston, on mélange pendant 2 heures 100 g du colorant dispersable de la constitution suivante avec une solution contenant 100 g de diacétate de cellulose et 100 g d'acétone et d'isopropanol ( 2 : 1 ). Puis, on chasse le solvant par distillation et on moud le concentré de colorant dans un moulin approprié, En dissolvant 44 g de cette préparation et 22 g d'acétate de cellulose dans 736 g d'un mélange contenant 86 % d'acétone, 10% d'éthanol et 4% d'eau, on obtient une solution de filature que l'on peut filer, après une filtration sur kalmouk de coton, selon le procédé de filage à sec, ce qui donne des fils d'un jaune vif avec de bonnes propriétés de solidité. On peut préparer de la meme façon le colorant dispersé de formule suivante L'utilisation de cette préparation donne des filaments ou des fibre de haut brillant, de teinte écarlate avec d'excellentes propriétés de solidité. REVEND I CÂTIONS 1.- Compositions de colorants caractérisées en ce qu'elles sont constituées d'hémipenta-acétate de cellulose et de 40 à 60% en poids d'un colorant dispersé modérément soluble dans l'acétone. 2.- Procédé de préparation de compositions selon la revendication 1, caractérisé en ce qu'on incorpore le colorant dispersé dans une solution d'hémipenta-acétate de cellulose et on chasse le solvant par distillation. 3.- Utilisation de compositions de colorants selon la revendication 1, pour la teinture dans la masse d1hémipenta-acétate de cellulose.